상기 정극 과 상기 부극 을 소정 의 사이즈 로 절단 하 고 , 두께 16 ㎛ 개 공률 50 % 의 미 다공성 폴리에틸렌 필름 제 세 퍼 레이터 를 통하 여 권회 전 극체 를 제조 하 였 다 . 이 권회 전 극체 를 463450 각 형 전지 캔 에 삽입 하 고 , 다음 으로 상기 비수 전해액 을 캔 내 에 주입 하 고 , 밀봉 하 여 463450 각 형 비수 이 차 전지 를 제조 하 였 다 .